(57)【特許請求の範囲】
【請求項１】
生物付着防止塗料を使用する方法において、被塗装物が導電性材料の場合、被塗装物に予め電気絶縁性塗料を塗布しておき、電気絶縁性塗料の上層に、導電性塗料中に磁性物質が混入されている生物付着防止塗料を塗布し、この生物付着防止塗料の乾燥後に、磁性物質を反磁性に磁化させることを特徴とする生物付着防止塗料の使用方法。
【請求項２】
水に接触する部位を被覆するテープ又はシートであって、このテープ又はシートが、導電性塗料中に磁性物質を混入したものを乾燥させて形成され、上記磁性物質を反磁性に磁化させた事を特徴とする生物付着防止テープ又はシート。
【請求項３】
生物付着防止テープ又はシートを使用する方法において、被塗装物が導電性材料の場合、被塗装物に予め電気絶縁性塗料を塗布しておき、この電気絶縁性塗料の上層に、請求項２に記載の生物付着防止テープ又はシートを貼り付けることを特徴とする生物付着防止テープ又はシートの使用方法。
【発明の詳細な説明】
【０００１】
【発明の属する技術分野】
この発明は、水や海水に接触する部位へ使用する塗料や皮膜に関するもので、特に船底に使用して、貝や海草類等の生物の付着を防止する塗料や皮膜とその使用方法に関するものである。
【０００２】
【従来の技術】
従来、船底や冷却用海水取水口には、貝類や海草が付着するのを防止するため、鉛入りの塗料を使用してこれら生物の付着を防止していた。
【０００３】
しかし、近年の環境問題の意識の高まりから、塗料に鉛を使用することは激減し、鉛に変わる有効な成分が無い現状では、船底に付着した貝や海草を定期的にケレンすることが主流となっている。
【０００４】
【発明が解決しようとする課題】
上記のケレン作業は鉛使用による環境問題を生じないが、短期間で貝や海草類が付着し、しかもケレン作業は人手によるので高コストとなり、新規で有効かつ低コストな方法が求められていた。
【０００５】
そこでこの発明の課題は、貝や海藻・海草類の付着を防止でき、ケレン作業を不要にすることで安価となり、かつ環境を害することのない生物付着防止塗料や皮膜状のテープ又はシート、及びそれらの使用方法を提供することを課題とする。
【０００６】
【課題を解決するための手段】
上記のような課題を解決するため、請求項１の発明は、生物付着防止塗料を使用する方法において、被塗装物が導電性材料の場合、被塗装物に予め電気絶縁性塗料を塗布しておき、電気絶縁性塗料の上層に、導電性塗料中に磁性物質が混入されている生物付着防止塗料を塗布し、この生物付着防止塗料の乾燥後に、磁性物質を反磁性に磁化させることを特徴とする生物付着防止塗料の使用方法である。
【０００７】
請求項２の発明は、水に接触する部位を被覆するテープ又はシートであって、このテープ又はシートが、導電性塗料中に磁性物質を混入したものを乾燥させて形成され、上記磁性物質を反磁性に磁化させた事を特徴とする生物付着防止テープ又はシートである。
【０００８】
請求項３の発明は、生物付着防止テープ又はシートを使用する方法において、被塗装物が導電性材料の場合、被塗装物に予め電気絶縁性塗料を塗布しておき、この電気絶縁性塗料の上層に、請求項２に記載の生物付着防止テープ又はシートを貼り付けることを特徴とする生物付着防止テープ又はシートの使用方法である。
【００１３】
本発明は、集合住宅のベランダ手すりに飛来してフン公害を発生させる鳩を、磁石による磁場で忌避させることや、水の流れる配管内に増殖するスライムが、配管外径を磁石で挟むと、磁場を忌避して移動することに着目し、船底や冷却用海水取水口へ使用される塗料に磁場を帯びさせ、磁場の生物への忌避作用により、貝や海草類の付着を防止しようとしたものである。
【００１４】
本発明で用いる塗料は、導電性を有する塗料を用い、その用途としては主に船体等の金属製のものに塗布されるものを使用するが、海水や真水等に接触する部位であれば、水道管等の樹脂製のものでも良く、塗布すべき部位の材質に合わせて、塗料本体の組成には最適な組成のものを選択すれば良い。
【００１５】
導電性塗料中に混入される磁性物質としてはフェライトなどがあげられ、また、金属を吸着する正磁性より、反発する反磁性が、水中で他の金属類などの異物を吸着せずに望ましい。
【００１６】
磁性物質の混入割合としては、塗料を１００重量部に対し、例えばフェライトを７重量部前後の割合で混入する程度で効果を生じるが、塗料中、磁性物質が５０〜７０重量％となるようにすればより効果を発揮するのが分かった。
【００１７】
又、磁性の強さは、微弱な磁性で効果が十分にあり、あまりに強い磁性は塗布される部位によっては他に悪影響を与えるおそれがあるので、６００ガウス程度の強さの磁石を外した後の弱い残存磁気程度の磁化で十分である。
【００１８】
比較テストでは本発明品には貝や海草等の生物の付着防止効果以外に、その作用の詳細は不明であるが、防錆効果もあることが認められた。
【００１９】
尚、本発明の生物付着防止塗料は、通常の塗布作業により必要とされる部位に定着させる他、蒸着手段により定着させることもできる。
【００２０】
又、導電性塗料中に磁性物質を混入した塗料とするものの他、同じく導電性塗料中に磁性物質を混入した後、乾燥させて皮膜状とし、内部に磁性物質を含んだ生物付着防止テープ又はシートとして、これらで海水等に接触する部位をつつみ込んでも同様に生物の付着防止効果を生じる。
【００２１】
そのため、従来、塗料の塗布が困難であった部位であっても、これらの生物付着防止テープ又はシートを被貼着物に貼着するだけで、生物付着防止塗料を塗布したのと同様の効果を生じる。
【００２２】
上記した本発明の生物付着防止塗料の使用方法としては、塗布前の塗料に対して内部磁性物質を磁化させると塗料中で磁性物質の偏在等が発生するおそれがあるので、被塗装物塗布して乾燥した後に、磁石を当てる等の手段により磁化するのが好ましい。
【００２３】
一方、本発明の生物付着防止テープ又はシートの使用方法としては、予めテープ又はシートを磁化させた後に、被貼着物に貼着させた方が、貼着後に磁化するよりも作業が容易となる。
【００２４】
これらの生物付着防止塗装や、生物付着防止テープ又はシートは、被塗装や被貼着物が非導電性材の場合はそのままで良いが、導電性材料に用いる場合は、被塗装物（被貼着物）を電気的に絶縁状態にしないと被塗装物（被貼着物）への放電が起こり、効果を阻害する。
【００２５】
そこで、鉄等の導電性材料に対して用いる場合は、予め電気絶縁性塗料を被塗装物（被貼着物）へ塗布しておき、電気絶縁性塗料の上層に生物付着防止塗料を塗布、或いは生物付着防止テープ又はシートを貼着するようにした方が効果的である。
【００２６】
【発明の実施の形態】
［試験１］
まず、塗料内に磁性物質を混入した場合の効果を調べるため、下記の試験を図１に示すように行った。
【００２７】
鉄板１の片面に本発明の生物付着防止塗料を塗布したテストピースＡと、何も塗布しない鉄板１からなるテストピースＢを複数個づつ用意し、それぞれ各ピースを釣り糸２により海辺の桟橋３から海中に吊り下げ、数日間放置し、引き上げた後の状態を見た。
【００２８】
図１に示すように、本発明の塗料を塗布していないテストピースＢは、全て貝やフジツボ４が付着し、又、錆等による腐食が激しい状態であり、釣り糸２にも、テストピースＢからの延長でフジツボ４が付着していた。
【００２９】
一方、本発明の塗料を塗布したテストピースＡは、塗料を塗布した一方の面はもちろん、塗布していない他方の面や釣り糸２に至るまで、全く貝や海草が付着しておらず、腐食も起こっていなかった。
【００３０】
試験１より、本発明の生物付着防止塗料には、生物の忌避作用があることが分かった。
【００３１】
［試験２］
次に、本発明塗料の、従来品の塗装との効果を較べるため、下記の実験を図２に示すように行った。
【００３２】
試験片Ａには、鉄板１に本発明の生物付着防止塗料５を塗布し、試験片Ｂには、同じく鉄板１に従来の水中用塗料６を塗布し、７３日間海水に浸した。
【００３３】
その結果、試験片Ａは、黒錆化した部分が確認でき、生物付着（セルプラ）が試験片Ｂ程ではないが確認できたのに対し、試験片Ｂは、腐食、生物付着ともに、試験片Ａより多かった。
【００３４】
以上の結果より、本発明の生物付着防止塗料は、従来の水中用塗料より生物付着防止効果は大きいが、被塗装物が鉄のような導電性材料においては、完全な効果が発揮できないことが分かった。
【００３５】
［試験３］
次に、本発明の生物付着防止塗料の、被塗装物の導電性の有無による効果の相違を調べるための試験を行った。
【００３６】
本発明の生物付着防止塗料を、非導電性材料のアクリル板と、導電性材料の鉄に塗布し、約４ヶ月間、海洋吊り下げ試験を行った。
【００３７】
図３に示すように、試験片Ａは、アクリル板７に塗料の塗布性を与えるためにタールビニール系塗料８及び９塗料を二層状態となるように塗布し、本発明の生物付着防止塗料５を重ねて塗布して、塗料乾燥後に磁化した試験片とし、試験片Ｂは、鉄板１に直接本発明の生物付着防止塗料５を塗布した。
【００３８】
その結果は、試験片Ａは、アクリル樹脂のために水中に放電が起こらず、塗膜も良好で生物付着が見られなかった。
【００３９】
一方、試験片Ｂは、試験片の４０〜８０％にわたって腐食が起こり、その部分にはセルプラ（生物付着）が確認された。
【００４０】
以上の結果から、磁化された塗装面から、発生する微弱電流が放電するような導電性材料に用いた場合は効果が少ないが、一方、非導電性材料に用いれば、優れた効果を発揮することが判明した。
【００４１】
上記試験１乃至３の結果により、本発明品の生物付着防止塗料は、水中において酸化還元電位に調整されたり磁場作用により、電位が生じて、それが生物付着防止や腐食防止に結びつくと考えられる。
【００４２】
しかし、被塗装物を電気的に絶縁状態にしないと被塗装物への放電が起こり、効果を阻害することも分かった。
【００４３】
従って、被塗装物が導電性を有する場合、本発明の塗料を直接塗布せずに、電気絶縁性塗料を塗布した後に、本発明の塗料を塗布するのが好ましい。これは、本発明の皮膜状のテープ又はシートについても同様である。
【００４４】
図４は、本発明の生物付着防止塗料５を鉄板１等の導電性材料に用いる場合に適した使用方法を示すものであり、鉄板１上に絶縁性塗料１０（樹脂塗料）を塗布し、その上層に本発明の生物付着防止塗料５を塗布したものである。
【００４５】
図４に示すようにすれば、被塗装物（又は被貼着物）が導電性材料であっても、非導電性材料に用いた場合と同様の優れた生物付着防止効果を発揮することができる。
【００４６】
本発明の生物付着防止塗料５の磁性物質と通電性塗料の配合割合は、塗料全体で磁性物質５０〜７０重量％程度が望ましく、又、塗装方としては、縦・横に２回塗りを行うのが望ましい。
【００４７】
以上のように、この発明の生物付着防止塗料の使用方法によると、被塗装物に予め電気絶縁性塗料を塗布しておき、電気絶縁性塗料の上層に、導電性塗料中に磁性物質が混入されている生物付着防止塗料を塗布し、この生物付着防止塗料の乾燥後に、磁性物質を反磁性に磁化させるようにしたので、この生物付着防止塗料を船底や冷却用海水取入口に塗布すると、反発する反磁性が水中で他の金属類や貝、海草等の生物の付着を防ぎ、ケレン作業が不要となり、保守のためのコストが下がると共に、従来の塗料のように鉛を含んでいないので、環境に悪影響を与えるおそれがなくなる。
【００４８】
更に、この発明の生物付着防止塗料は、防錆効果も有するので、従来、防錆塗料、生物忌避塗料と２度塗りする必要がなくなる。
【００４９】
又、この発明の生物付着防止テープ又はシートも、被貼着物を覆うように貼着すれば、生物付着防止塗料と同等の効果を発揮するので、塗装が困難な部位についても、生物付着の防止効果を与えることができ、又、塗装の塗布及び乾燥課程等を経ずに貼着後に直ちに生物付着防止効果を発揮するという効果もある。
【図面の簡単な説明】
【図１】この発明の塗料の効果を調べるテスト状況を示す図である。
【図２】この発明の塗料の効果を調べるテスト状況を示す図である。
【図３】この発明の塗料の効果を調べるテスト状況を示す図である。
【図４】この発明の塗料の使用状態を示す図である。
【符号の説明】
Ａ，Ｂ    テストピース
１        鉄板
２        釣り糸
３        桟橋
４        フジツボ
５        生物付着防止塗料
６        従来の水中塗料
７        アクリル板
８，９    タールビニール系塗料
１０      絶縁性塗料
【図１】
0003555878.tif 000002
【図２】
0003555878.tif 000003
【図３】
0003555878.tif 000004
【図４】
0003555878.tif 000005